(57)【要約】      （修正有）【課題】寿命特性を改善することが可能な非水電解質電池の提供。【解決手段】正極６と、負極７と、正極６と負極７の間に配置されるセパレータ８と、非水電解質とを含む非水電解質電池。正極６は、ＬｉxＮｉ1-a-bＣｏaＭｎbＭcＯ2（０．９＜ｘ≦１．２５；０＜ａ≦０．４；０≦ｂ≦０．４５；０≦ｃ≦０．１；ＭはＭｇ,Ａｌ,Ｓｉ,Ｔｉ,Ｚｎ,Ｚｒ,Ｃａ及びＳｎから選ばれる1種以上の元素）を含む正極活物質６ｂを含有する。セパレータは、水銀圧入法による細孔径分布における細孔体積が０．９〜３ｃｍ3／ｇの範囲内で、ガーレー法による透気度（ＪＩＳ−Ｐ−８１１７）が２〜１５ｓｅｃ／１００ｍｌの範囲内で、かつポリエステルを含む非水電解質電池。【選択図】図２
2018049828.tif 000002
【特許請求の範囲】
【請求項１】
負極及びセパレータを含む電池用の正極であって、
集電体と、
ＬｉxＮｉ1-a-bＣｏaＭｎbＭcＯ2（０．９＜ｘ≦１．２５、０＜ａ≦０．４、０≦ｂ≦０．４５、０≦ｃ≦０．１、ＭはＭｇ,Ａｌ,Ｓｉ,Ｔｉ,Ｚｎ,Ｚｒ,Ｃａ及びＳｎよりなる群から選ばれる少なくとも1種の元素をあらわす）を含む正極活物質と
を含む、正極。
【請求項２】
前記セパレータは、水銀圧入法による細孔径分布における細孔体積が０．９ｃｍ3／ｇ以上３ｃｍ3／ｇ以下の範囲内で、ガーレー法による透気度（ＪＩＳ−Ｐ−８１１７）が２ｓｅｃ／１００ｍｌ以上１５ｓｅｃ／１００ｍｌ以下の範囲内で、かつポリエステルを含む、請求項１に記載の正極。
【請求項３】
前記セパレータは、セルロース、ポリオレフィン、ポリアミド、ポリイミド及びポリビニルアルコールよりなる群から選ばれる少なくとも１種類のポリマーを含む、請求項１又は２に記載の正極。
【請求項４】
前記セパレータの厚さが３μｍ以上２５μｍ以下の範囲内である、請求項１〜３のいずれか１項に記載の正極。
【請求項５】
前記負極は、スピネル型のチタン含有酸化物、アナターゼ型のチタン含有酸化物、ルチル型のチタン含有酸化物、ブロンズ型のチタン含有酸化物、斜方晶型チタン含有酸化物及び単斜晶型ニオブチタン含有酸化物よりなる群から選ばれる少なくとも一種類の負極活物質を含む、請求項１〜４のいずれか1項に記載の正極。
【発明の詳細な説明】
【技術分野】
【０００１】
本発明の実施形態は、非水電解質電池及び電池パックに関する。
【背景技術】
【０００２】
ポリエステルは、高い融点と耐酸化性を有し、かつ親水性が低いことから非水電解質電池用セパレータの材料として有効である。一方で、ポリエステル製のセパレータは、塩基性下において加水分解を起こすことから、残留アルカリ分を多く含む活物質との組み合わせにおいては、セパレータの加水分解による電池抵抗の増加が生じるという課題を有する。
【先行技術文献】
【特許文献】
【０００３】
【特許文献１】特開２００１−２８３８２１号公報
【特許文献２】特開２００２−１９０２９１号公報
【特許文献３】特開２００６−１９１９１号公報
【非特許文献】
【０００４】
【非特許文献１】「微粒子ハンドブック」朝倉書店（１９９１年）神保元ニ等著
【非特許文献２】「粉体物性測定法」朝倉書店（１９７３年）早川宗八郎編
【発明の概要】
【発明が解決しようとする課題】
【０００５】
本発明が解決しようとする課題は、寿命特性を改善することが可能な非水電解質電池と、該非水電解質電池を備えた電池パックを提供することにある。
【課題を解決するための手段】
【０００６】
実施形態によれば、負極及びセパレータを含む電池用の正極が提供される。正極は、集電体と、正極活物質を含む。正極活物質は、ＬｉxＮｉ1-a-bＣｏaＭｎbＭcＯ2（０．９＜ｘ≦１．２５、０＜ａ≦０．４、０≦ｂ≦０．４５、０≦ｃ≦０．１、ＭはＭｇ,Ａｌ,Ｓｉ,Ｔｉ,Ｚｎ,Ｚｒ,Ｃａ及びＳｎよりなる群から選ばれる少なくとも1種の元素をあらわす）を含む。
【図面の簡単な説明】
【０００７】
【図１】実施形態に係る非水電解質電池の分解斜視図である。
【図２】図１の非水電解質電池に用いられる電極群の部分展開斜視図である。
【図３】実施形態に係る電池パックの電気回路を示すブロック図である。
【図４】実施例Ａ−１及び比較例Ａ−１で用いられるセパレータの水銀圧入法による細孔径分布を示す図である。
【発明を実施するための形態】
【０００８】
以下、実施の形態について、図面を参照して説明する。
（第一の実施形態）
発明者らは、ＬｉxＮｉ1-a-bＣｏaＭｎbＭcＯ2（０．９＜ｘ≦１．２５、０＜ａ≦０．４、０≦ｂ≦０．４５、０≦ｃ≦０．１、ＭはＭｇ,Ａｌ,Ｓｉ,Ｔｉ,Ｚｎ,Ｚｒ,Ｃａ及びＳｎよりなる群から選ばれる少なくとも1種の元素をあらわす）を含む正極活物質を含有する正極と、水銀圧入法による細孔径分布からの細孔体積が０．９〜３ｃｍ3／ｇの範囲内で、ガーレー法による透気度（ＪＩＳ−Ｐ−８１１７）が２〜１５ｓｅｃ／１００ｍｌの範囲内で、かつポリエステルを含むセパレータとを用いると、非水電解質電池の寿命特性が改善されることを見出した。
【０００９】
ポリエステルは、セパレータ材料のひとつであるポリオレフィンと比べると融点が高いことから熱安定性に優れ、また、セパレータ材料のひとつであるセルロースよりも親水性が低いために電池内への水分持ち込み量が軽減し易いことから、非水電解質電池用セパレータの主成分として好適である。
【００１０】
ここで、ＬｉxＮｉ1-a-bＣｏaＭｎbＭcＯ2で表される正極活物質は、残留アルカリ分が多いことが知られている。この正極活物質を用いた非水電解質電池のセパレータとしてポリエステルを含むものを用いると、セパレータの加水分解に起因すると考えられる電池抵抗の増加が起り易い。電池抵抗増加の主要因はセパレータの目詰まりである。セパレータの水銀圧入法による細孔径分布から得られる細孔体積を０．９〜３ｃｍ3／ｇの範囲内とすることでセパレータの目詰まりを回避することができる。細孔体積が０．９ｃｍ3／ｇより小さいとポリエステルの加水分解によると考えられるセパレータの目詰まりに起因する電池抵抗増加が起り易い。一方、細孔体積が３ｃｍ3／ｇより大きいと、セパレータによる正極と負極の十分な絶縁効果が得られにくい。より好ましい範囲は１ｃｍ3／ｇ〜２ｃｍ3／ｇの範囲内である。また、セパレータのガーレー法による透気度（ＪＩＳ−Ｐ−８１１７）は、２〜１５ｓｅｃ／１００ｍｌとすることが好ましい。この透気度は、セパレータ中の細孔比率および細孔径、セパレータの厚さ、セパレータのトーチオスティ（セパレータ厚さに対する実際のセパレータ中の経路長の比）によって決まることが知られている。したがって、セパレータの細孔比率、細孔径ならびに厚さが同じであればトーチオスティが変化しており、この場合に透気度が大きいことは、トーチオスティが大きくてセパレータ中を移動するイオンの経路が長く複雑になっていることを示唆していると考えられる。透気度が１５ｓｅｃ／１００ｍｌより大きいと、細孔体積が０．９〜３．０ｃｍ3／ｇの範囲内であっても目詰まりに起因する電池抵抗増加が起こりやすい。これは透気度が１５ｓｅｃ／１００ｍｌより大きいとセパレータの目詰まりに起因する電池抵抗増加を生じる小さな細孔が存在するためであると推察される。一方、透気度が２ｓｅｃ／１００ｍｌより小さいとセパレータによる正極と負極の十分な絶縁効果が得られにくい。より好ましい範囲は３〜１０ｓｅｃ／１００ｍｌの範囲内である。
【００１１】
従って、本実施形態の電池では、ＬｉxＮｉ1-a-bＣｏaＭｎbＭcＯ2で表される正極活物質の残留アルカリ分に起因するセパレータの加水分解が生じるが、この加水分解に起因するセパレータの目詰まりを抑えることができるため、電池抵抗の増加を抑制することができ、サイクル寿命性能を向上することができる。
また、セパレータはポリエステルのみで形成されるものであってもいいが、ポリエステル以外にセルロース、ポリオレフィン、ポリアミド、ポリイミド及びポリビニルアルコールよりなる群から選ばれる少なくとも１種類のポリマーを含むことが好ましい。これは、ポリエステルが加水分解された場合においてもそれ以外の成分によってセパレータとしての形状を維持しやすいことで電池性能への悪影響を及ぼしにくいからである。
【００１２】
セパレータの厚さは３〜２５μｍの範囲内である方が、サイクル寿命性能をはじめとする電池性能を改善する効果が得られやすい。
【００１３】
また、非水電解質電池中にモレキュラーシーブ、シリカゲル及びアルミナよりなる群から選ばれる少なくとも一種類の水分吸着剤を含むことが好ましい。このような水分吸着剤を非水電解質電池内に配置すると、ポリエステルを含むセパレータの加水分解が起りにくくなる。水分吸着剤の配置は、特に限定されるものではないが、例えば、電池内の空隙部分に直接配置したり、電極や電解液または電池内の樹脂部品に混合させることで配置することができる。
【００１４】
水分吸着剤の代わりに、あるいは水分吸着剤を電池（セル）内に含有させ、かつ非水電解質中に水分捕捉剤を含有させることができる。水分捕捉剤の例として、特に限定されるものではないが、オルトギ酸トリアルキル類、オルト酢酸トリアルキル類、モノイソシアネート化合物、テトラエチルシリケート、トリ（トリメチルシリル）ホスフェート、トリ（トリメチルシリル）ボレート、シュウ酸、クエン酸、トルエンスルホン酸等が挙げられる。水分捕捉剤の配置は、特に限定されるものではないが、例えば、電極または電解液に混合させることで配置することができる。
【００１５】
水銀圧入法による細孔径分布における細孔体積の測定方法を以下に記載する。
【００１６】
測定装置には、島津オートポア９５２０（Ａｕｔｏｐｏｒｅ  ９５２０  ｍｏｄｅｌ  ｍａｎｕｆａｃｔｕｒｅｄ  ｂｙ  Ｓｈｉｍａｄｚｕ  Ｃｏｒｐｏｒａｔｉｏｎ）またはこれと同等の機能を有する装置を用いる。試料は、電極を約２５×２５ｍｍ2サイズに切断し、これを折りたたんで測定セルに採り、初期圧２０ｋＰａ（初期圧２０ｋＰａは約３ｐｓｉａに相当し、また、細孔直径が約６０μｍの試料に加わる圧力に相当する）及び最高圧４１４Ｍｐａ（最高圧４１４Ｍｐａは約５９９８６ｐｓｉａに相当し、また、細孔直径が約０．００３μｍの試料に加わる圧力に相当する）の条件で測定する。３試料の平均値を測定結果として用いる。データ整理に当り、細孔比表面積は、細孔の形状を円筒形として計算する。
【００１７】
なお、水銀圧入法の解析原理はＷａｓｈｂｕｒｎの式（Ｂ）に基づく。
Ｄ＝−４γｃｏｓθ／Ｐ      （Ｂ）式
ここで、Ｐは加える圧力、Ｄは細孔直径、γは水銀の表面張力（４８０ｄｙｎｅ・ｃｍ-1）、θは水銀と細孔壁面の接触角で１４０°である。γ、θは定数であるからＷａｓｈｂｕｒｎの式より、加えた圧力Ｐと細孔直径Ｄの関係が求められ、そのときの水銀侵入体積を測定することにより、細孔直径とその体積分布を導くことができる。測定法・原理等の詳細は、非特許文献１（神保元ニら：「微粒子ハンドブック」朝倉書店（１９９１年））、非特許文献２（早川宗八郎編：「粉体物性測定法」朝倉書店（１９７３年））などを参照されたい。
【００１８】
この測定は、以下に説明する測定サンプルを対象として行う。即ち、電池からセパレータを取り出し、エチルメチルカーボネートに１２時間浸漬する。浸漬時、必要に応じて攪拌を行ってＬｉ塩を除去した後に乾燥したものを測定サンプルとする。乾燥温度は室温以上６０℃以下の範囲にする。なお、ガーレー法による透気度（ＪＩＳ−Ｐ−８１１７）を測定する際も、このサンプルが使用される。
【００１９】
実施形態に係る非水電解質電池について、詳細に説明する。
【００２０】
実施形態に係る非水電解質電池は、正極と、負極と、正極及び負極の間に配置されるセ
パレータと、非水電解質とを具備する。
【００２１】
正極は、正極集電体と、正極集電体の片面又は両面に担持された正極材料層（正極活物質含有層）とを含むことができる。
【００２２】
正極材料層は、正極活物質を含むことができる。正極材料層は、必要に応じて、導電剤及び結着剤を更に含むこともできる。
【００２３】
正極集電体は、表面に正極材料層を担持していない部分を含むこともできる。正極集電体のうち正極材料層無担持部分は、正極タブとして働くことができる。或いは、正極は、正極集電体とは別体の正極タブを含むこともできる。
【００２４】
負極は、負極集電体と、負極集電体の片面又は両面に担持された負極材料層（負極活物質含有層）とを含むことができる。
【００２５】
負極材料層は、負極活物質を含むことができる。負極材料層は、必要に応じて、導電剤及び結着剤を更に含むこともできる。
【００２６】
負極集電体は、表面に負極材料層を担持していない部分を含むことができる。この部分は、負極タブとして働くことができる。或いは、負極は、負極集電体とは別体の負極タブを含むこともできる。
【００２７】
セパレータは、正極と負極との間に配置される。それにより、正極材料層と負極材料層とは、セパレータを介して対向することができる。
【００２８】
正極、負極及びセパレータは、電極群を構成することができる。電極群は、様々な構造を有することができる。例えば、電極群は、スタック型の構造を有することができる。スタック型構造の電極群は、例えば、複数の正極及び負極を、正極材料層と負極材料層との間にセパレータを挟んで積層することによって得ることができる。或いは、電極群は、巻回型の構造を有することができる。巻回型の電極群は、例えば、セパレータと、正極と、セパレータと、負極とをこの順で積層させて積層体を作り、この積層体を例えば負極が外側に位置するように巻回することによって得ることができる。
【００２９】
非水電解質は、このような電極群に含浸され得る。
【００３０】
実施形態に係る非水電解質電池は、正極端子及び負極端子を更に具備することができる。
【００３１】
正極端子は、その一部が正極の一部に電気的に接続されることによって、正極と外部回路との間で電子が移動するための導体として働くことができる。正極端子は、例えば、正極集電体、特に正極タブに接続することができる。同様に、負極端子は、その一部が負極の一部に電気的に接続されることによって、負極と外部端子との間で電子が移動するための導体として働くことができる。負極端子は、例えば、負極集電体、特に負極タブに接続することができる。
【００３２】
実施形態に係る非水電解質電池は、外装部材を更に具備することができる。外装部材は、電極群及び非水電解質を収容することができる。正極端子及び負極端子のそれぞれの一部は、外装部材から延出させることができる。
【００３３】
以下、実施形態に係る非水電解質電池に含まれる各部材を説明する。
【００３４】
１）負極  
負極集電体には、例えば金属箔または合金箔が用いられる。集電体の厚さは、２０μｍ以下、より好ましくは１５μｍ以下であることが望ましい。金属箔としては銅箔、アルミニウム箔といったものが挙げられる。アルミニウム箔の場合、９９重量％以上の純度を有することが好ましい。合金箔としてはステンレス箔、アルミニウム合金箔といったものが挙げられる。アルミニウム合金箔中のアルミニウム合金は、マグネシウム、亜鉛及びケイ素よりなる群から選ばれる少なくとも１種類の元素を含むことが好ましい。合金成分中の鉄、銅、ニッケル、クロムなどの遷移金属の含有量は１重量％以下にすることが好ましい。
【００３５】
負極活物質としては、リチウムを吸蔵放出可能な炭素質物（例えば、グラファイト、ハードカーボン、ソフトカーボン、グラフェン）、チタン含有酸化物、硫化物、リチウム窒化物、例えばＳｎＢ0.4Ｐ0.6Ｏ3.1などのアモルファススズ酸化物、例えばＳｎＳｉＯ3などのスズ珪素酸化物、例えばＳｉＯなどの酸化珪素、例えばＷＯ3などのタングステン酸化物といったものが挙げられる。負極活物質の種類は１種類又は２種類以上にすることができる。
【００３６】
チタン含有酸化物、アモルファススズ酸化物、スズ珪素酸化物、酸化珪素、タングステン酸化物は、酸化物合成時にリチウムを含まないが、充電によりリチウムを含むことができる。
【００３７】
チタン含有酸化物の例には、スピネル型のチタン含有酸化物、アナターゼ型のチタン含有酸化物、ルチル型のチタン含有酸化物、ブロンズ型のチタン含有酸化物、ラムスデライト型のチタン含有酸化物、斜方晶型チタン含有酸化物、単斜晶型ニオブチタン含有酸化物、並びにＴｉとＰ、Ｖ、Ｓｎ、Ｃｕ、Ｎｉ、Ｎｂ及びＦｅよりなる群から選択される少なくとも１種類の元素とを含有する金属複合酸化物が含まれる。ＴｉとＰ、Ｖ、Ｓｎ、Ｃｕ、Ｎｉ、Ｎｂ及びＦｅよりなる群から選択される少なくとも１種類の元素とを含有する金属複合酸化物としては、例えば、ＴｉＯ2−Ｐ2Ｏ5、ＴｉＯ2-Ｖ2Ｏ5、ＴｉＯ2−Ｐ2Ｏ5−ＳｎＯ2、ＴｉＯ2−Ｐ2Ｏ5−ＭｅＯ（Ｍｅは、Ｃｕ、Ｎｉ及びＦｅよりなる群から選択される少なくとも１種類の元素である）などを挙げることができる。この金属複合酸化物は、結晶性が低く、結晶相とアモルファス相とが共存もしくは、アモルファス相単独で存在したミクロ構造であることが好ましい。このようなミクロ構造であることによりサイクル性能を大幅に向上させることができる。
【００３８】
アナターゼ型、ルチル型、ブロンズ型のチタン含有酸化物の組成は、ＴｉＯ2で表すことができる。
【００３９】
スピネル型のチタン含有酸化物の例に、スピネル型リチウムチタン複合酸化物が挙げられる。スピネル型リチウムチタン複合酸化物としては、Ｌｉ4+xＴｉ5Ｏ12（ｘは充放電反応により０≦ｘ≦３の範囲で変化する）などを挙げることができる。スピネル型リチウムチタン複合酸化物を単独で用いてもいいし、他の活物質を複数種混合しても良い。混合される他の負極活物質としては、リチウムを吸蔵・放出することができるリチウム化合物が挙げられる。このようなリチウム化合物としては、リチウム酸化物、リチウム硫化物、リチウム窒化物などが挙げられる。これらの中には、未充電状態ではリチウムを含まない金属化合物であるが、充電によりリチウムを含むようになる化合物も含まれる。
【００４０】
ラムスデライト型のチタン含有酸化物の例として、Ｌｉ2+yＴｉ3Ｏ7（ｙは充放電反応により−１≦ｙ≦３の範囲で変化する）などが挙げられる。
【００４１】
硫化物の例としては、例えばＴｉＳ2などの硫化チタン、例えばＭｏＳ2などの硫化モリブデン、例えば、ＦｅＳ、ＦｅＳ2、ＬｉxＦｅＳ2（０≦ｘ≦２）などの硫化鉄などが挙げられる。
【００４２】
リチウム窒化物としては、例えば、リチウムコバルト窒化物（例えば、ＬｉxＣｏyＮ、ここで、０＜ｘ＜４であり、０＜ｙ＜０．５である）などが挙げられる。
【００４３】
斜方晶型チタン含有酸化物としては、一般式Ｌｉ2+wＮａ2-xＭ１yＴｉ6-zＭ２zＯ14+δで表され、Ｍ１はＣｓ及び／又はＫであり、Ｍ２はＺｒ，Ｓｎ，Ｖ，Ｎｂ，Ｔａ，Ｍｏ，Ｗ，Ｆｅ，Ｃｏ，Ｍｎ，及びＡｌのうち少なくとも１つを含む化合物が挙げられ、０≦ｗ≦４、０≦ｘ≦２、０≦ｙ≦２、０≦ｚ≦６、−０．５０≦δ≦０．５である。
【００４４】
単斜晶型ニオブチタン含有酸化物としては、一般式ＬｉxＴｉ1-yＭ３yＮｂ2-zＭ４zＯ7+δで表され、Ｍ３はＺｒ、Ｓｉ、Ｓｎ、Ｆｅ、Ｃｏ、Ｍｎ及びＮｉから成る群から選択される少なくとも１つであり、Ｍ４はＶ，Ｎｂ，Ｔａ，Ｍｏ，Ｗ及びＢｉから成る群から選択される少なくとも1つである化合物が挙げられ、０≦ｘ≦５、０≦ｙ≦１、０≦ｚ≦２、−０．３≦δ≦０．３である。
【００４５】
好ましい負極活物質は、スピネル型のチタン含有酸化物、アナターゼ型のチタン含有酸化物、ルチル型のチタン含有酸化物又はブロンズ型のチタン含有酸化物を含むものである。また、斜方晶型チタン含有酸化物及び／又は単斜晶型ニオブチタン含有酸化物を含む負極活物質も好ましい例として挙げることができる。
【００４６】
導電剤としては、例えば炭素含有材料（アセチレンブラック、ケッチェンブラック、黒鉛等）、金属粉末を挙げることができる。
【００４７】
結着剤としては、例えばポリテトラフルオロエチレン(ＰＴＦＥ)、ポリフッ化ビニリデン(ＰＶｄＦ)、フッ素系ゴム、スチレンブタジエンゴムなどが挙げられる。
【００４８】
負極材料層の目付量は、１０ｇ／ｍ2以上３００ｇ／ｍ2以下の範囲にすることが望ましい。さらに好ましい範囲は、２０ｇ／ｍ2以上２００ｇ／ｍ2以下である。
【００４９】
負極材料層の密度は、１．５ｇ／ｃｍ3以上３．２ｇ／ｃｍ3以下の範囲にすることが望ましい。さらに好ましい範囲は、１．８ｇ／ｃｍ3以上２．５ｇ／ｃｍ3以下である。
【００５０】
負極は、例えば、粉末状の負極活物質に導電剤及び結着剤を添加し、これらを適当な溶媒に懸濁させ、この懸濁物（スラリー）を集電体に塗布、乾燥、プレスして帯状電極にすることにより作製することができる。
【００５１】
負極活物質、導電剤及び結着剤の配合比は、負極活物質７３〜９８重量％、導電剤０〜２０重量％、結着剤２〜７重量％の範囲にすることが好ましい。
【００５２】
２）正極
正極活物質は、ＬｉxＮｉ1-a-bＣｏaＭｎbＭcＯ2（０．９＜ｘ≦１．２５、０＜ａ≦０．４、０≦ｂ≦０．４５、０≦ｃ≦０．１、ＭはＭｇ,Ａｌ,Ｓｉ,Ｔｉ,Ｚｎ,Ｚｒ,Ｃａ及びＳｎよりなる群から選ばれる少なくとも1種の元素をあらわす）を含む。正極活物質は、この酸化物のみであっても、他の種類の活物質を含んでいても良い。
【００５３】
他の種類の活物質の例に種々の酸化物、硫化物などが挙げられる。例えば、二酸化マンガン（ＭｎＯ2）、酸化鉄、酸化銅、酸化ニッケル、リチウムマンガン複合酸化物（例えば、ＬｉxＭｎ2Ｏ4またはＬｉxＭｎＯ2）、リチウムニッケル複合酸化物（例えばＬｉxＮｉＯ2）、リチウムコバルト複合酸化物（例えばＬｉxＣｏＯ2）、リチウムニッケルコバルト複合酸化物（例えばＬｉxＮｉ1-y-zＣｏyＭzＯ2（ＭはＡｌ，ＣｒおよびＦｅよりなる群から選択される少なくとも１種類の元素であり、０≦ｙ≦０．５、０≦ｚ≦０．１である））、リチウムマンガンコバルト複合酸化物（例えばＬｉxＭｎ1-ｙ-ｚＣｏyＭzＯ2（ＭはＡｌ、ＣｒおよびＦｅよりなる群から選択される少なくとも１種類の元素であり、０≦ｙ≦０．５、０≦ｚ≦０．１である））、リチウムマンガンニッケル複合化合物（例えばＬｉxＭｎ1/2Ｎｉ1/2Ｏ2）、スピネル型リチウムマンガンニッケル複合酸化物（例えばＬｉxＭｎ2-yＮｉyＯ4）、オリビン構造を有するリチウムリン酸化物（例えば、ＬｉxＦｅＰＯ4、ＬｉxＦｅ1-yＭｎyＰＯ4、ＬｉxＣｏＰＯ4など）、硫酸鉄（例えばＦｅ2（ＳＯ4）3）、バナジウム酸化物（例えばＶ2Ｏ5）などが挙げられる。また、ポリアニリンやポリピロールなどの導電性ポリマー材料、ジスルフィド系ポリマー材料、イオウ（Ｓ）、フッ化カーボンなどの有機材料および無機材料も挙げられる。なお、上記に好ましい範囲の記載がないｘ、ｙ及びｚについては、０以上１以下の範囲であることが好ましい。
【００５４】
正極活物質の種類は、１種類または２種類以上にすることができる。
【００５５】
導電剤としては、例えばカーボンブラック、黒鉛（グラファイト）、グラフェン、フラーレン類、コークス等を挙げることができる。中でもカーボンブラック、黒鉛が好ましい。カーボンブラックとしてはアセチレンブラック、ケッチェンブラック、ファーネスブラック等が挙げられる。
【００５６】
結着剤としては、例えばポリテトラフルオロエチレン(ＰＴＦＥ)、ポリフッ化ビニリデン(ＰＶｄＦ)、ポリアクリル酸、フッ素系ゴムなどが挙げられる。
【００５７】
正極集電体は、アルミニウム箔若しくはアルミニウム合金箔から形成されることが望ましい。アルミニウム箔及びアルミニウム合金箔の平均結晶粒径は５０μｍ以下であることが好ましい。より好ましくは、３０μｍ以下である。更に好ましくは５μｍ以下である。平均結晶粒径が５０μｍ以下であることにより、アルミニウム箔またはアルミニウム合金箔の強度を飛躍的に増大させることができ、正極を高いプレス圧で高密度化することが可能になり、電池容量を増大させることができる。
【００５８】
集電体の厚さは、２０μｍ以下、より好ましくは１５μｍ以下である。アルミニウム箔の純度は９９重量％以上が好ましい。アルミニウム合金としては、マグネシウム、亜鉛及びケイ素よりなる群から選択される１種類以上の元素を含む合金が好ましい。一方、鉄、銅、ニッケル、クロムなどの遷移金属の含有量は１重量％以下にすることが好ましい。
【００５９】
正極材料層の目付量は、１０ｇ／ｍ2以上３００ｇ／ｍ2以下の範囲にすることが望ましい。さらに好ましい範囲は、２０ｇ／ｍ2以上２２０ｇ／ｍ2以下である。
【００６０】
正極材料層の密度は、２．０ｇ／ｃｍ3以上４．５ｇ／ｃｍ3以下の範囲にすることが望ましい。さらに好ましい範囲は、２．８ｇ／ｃｍ3以上４．０ｇ／ｃｍ3以下である。
【００６１】
この正極は、例えば、正極活物質に導電剤及び結着剤を添加し、これらを適当な溶媒に懸濁させ、この懸濁物をアルミニウム箔などの集電体に塗布、乾燥、プレスして帯状電極にすることにより作製される。
【００６２】
正極活物質、導電剤及び結着剤の配合比は、正極活物質８０〜９５重量％、導電剤３〜２０重量％、結着剤２〜７重量％の範囲にすることが好ましい。
【００６３】
３）非水電解質
この非水電解質は、非水溶媒と、この非水溶媒に溶解される電解質塩とを含むことができる。また、非水溶媒中にはポリマーを含んでもよい。
【００６４】
電解質塩の例としては、ＬｉＰＦ6、ＬｉＢＦ4、Ｌｉ（ＣＦ3ＳＯ2）2Ｎ（ビストリフルオロメタンスルホニルアミドリチウム；通称ＬｉＴＦＳＩ）、ＬｉＣＦ3ＳＯ3（通称ＬｉＴＦＳ）、Ｌｉ（Ｃ2Ｆ5ＳＯ2）2Ｎ（ビスペンタフルオロエタンスルホニルアミドリチウム；通称ＬｉＢＥＴＩ）、ＬｉＣｌＯ4、ＬｉＡｓＦ6、ＬｉＳｂＦ6、ビスオキサラトホウ酸リチウム（ＬｉＢ（Ｃ2Ｏ4）2（通称ＬｉＢＯＢ））、ジフルオロ（オキサラト）ホウ酸リチウム（ＬｉＦ2ＢＣ2Ｏ4）、ジフルオロ（トリフルオロ−２−オキシド−２−トリフルオロ−メチルプロピオナト（２−）−０，０）ホウ酸リチウム（ＬｉＢＦ2（ＯＣＯＯＣ（ＣＦ3）2）（通称ＬｉＢＦ2（ＨＨＩＢ）））、ジフルオロリン酸リチウム（ＬｉＰＯ2Ｆ2）等のリチウム塩が挙げられる。これらの電解質塩は一種類で使用してもよいし又は二種類以上を混合して用いてもよい。特に、ＬｉＰＦ6、ＬｉＢＦ4、ビスオキサラトホウ酸リチウム（ＬｉＢ（Ｃ2Ｏ4）2（通称ＬｉＢＯＢ））、ジフルオロ（オキサラト）ホウ酸リチウム（ＬｉＦ2ＢＣ2Ｏ4）、ジフルオロ（トリフルオロ−２−オキシド−２−トリフルオロ−メチルプロピオナト（２−）−０，０）ホウ酸リチウム（ＬｉＢＦ2（ＯＣＯＯＣ（ＣＦ3）2）（通称ＬｉＢＦ2（ＨＨＩＢ）））、ジフルオロリン酸リチウム（ＬｉＰＯ2Ｆ2）が好ましい。
【００６５】
電解質塩濃度は、０．５Ｍ以上、３Ｍ以下の範囲内とすることが好ましい。これにより、高負荷電流を流した場合の性能を向上することができる。
【００６６】
非水溶媒としては、特に限定されるものではないが、プロピレンカーボネート（ＰＣ）、エチレンカーボネート（ＥＣ）、１，２−ジメトキシエタン（ＤＭＥ）、γ−ブチロラクトン（ＧＢＬ）、テトラヒドロフラン（ＴＨＦ）、２−メチルテトラヒドロフラン（２−ＭｅＨＦ）、１，３−ジオキソラン、スルホラン、アセトニトリル（ＡＮ）、ジエチルカーボネート（ＤＥＣ）、ジメチルカーボネイト（ＤＭＣ）、メチルエチルカーボネート（ＭＥＣ）、ジプロピルカーボネート（ＤＰＣ）等が挙げられる。これらの溶媒は１種類で使用してもよいし又は２種類以上を混合して用いてもよい。また、溶媒を二種類以上組み合わせる場合、全ての溶媒に誘電率が２０以上のものの中から選ぶことが好ましい。
【００６７】
この非水電解質に、添加剤を添加してもよい。添加剤としては、特に限定されるものではないが、ビニレンカーボネイト（ＶＣ）、フルオロビニレンカーボネート、メチルビニレンカーボネート、フルオロメチルビニレンカーボネート、エチルビニレンカーボネート、プロピルビニレンカーボネート、ブチルビニレンカーボネート、ジメチルビニレンカーボネート、ジエチルビニレンカーボネート、ジプロピルビニレンカーボネート、ビニレンアセテート（ＶＡ）、ビニレンブチレート、ビニレンヘキサネート、ビニレンクロトネート、カテコールカーボネート、プロパンスルトン、ブタンスルトン等が挙げられる。添加剤の種類は、１種類又は２種類以上にすることができる。
【００６８】
また、この非水電解質中には水分捕捉剤を含むことが好ましい。
【００６９】
４）セパレータ
セパレータは、材料としてポリエステルを含んでいる。セパレータの材料は、ポリエステルのみであってもよく、あるいはポリエステルとポリエステル以外の材料との２種類以上を組み合わせて用いてもよい。ポリエステル以外の材料としては特に限定されないが、例えば、ポリオレフィン、セルロース、ポリエステル、ポリビニルアルコール、ポリアミド、ポリイミド、ポリテトラフルオロエチレン及びビニロンよりなる群から選ばれる少なくとも１種類のポリマーを挙げることができる。ポリエステル以外の材料のうち好ましいのは、セルロース、ポリオレフィン、ポリアミド、ポリイミド、ポリビニルアルコールである。
【００７０】
セパレータには、ポリエステルを含む多孔質フィルム又は不織布を用いることができる。この多孔質フィルム、不織布中に無機粒子が含まれてもよい。
【００７１】
５）外装部材
外装部材は、厚さ０．５ｍｍ以下のラミネートフィルム又は厚さ３ｍｍ以下の金属製容器が用いられる。金属製容器は、厚さ０．５ｍｍ以下であることがより好ましい。また、樹脂製容器を用いてもよい。樹脂製容器を形成する材料の例に、ポリオレフィン、ポリ塩化ビニル、ポリスチレン系樹脂、アクリル樹脂、フェノール樹脂、ポリフェニレン系樹脂、フッ素系樹脂等が含まれる。
【００７２】
外装部材の形状、すなわち電池形状としては、扁平型（薄型）、角型、円筒型、コイン型、ボタン型等が挙げられる。また、電池は、例えば携帯用電子機器等に積載される小型用途、二輪乃至四輪の自動車等に積載される大型用途のいずれにも適用することができる。
【００７３】
ラミネートフィルムは、樹脂層間に金属層を介在した多層フィルムが用いられる。金属層は、軽量化のためにアルミニウム箔若しくはアルミニウム合金箔が好ましい。樹脂層は、例えばポリプロピレン（ＰＰ）、ポリエチレン（ＰＥ）、ナイロン、ポリエチレンテレフタレート（ＰＥＴ）等の高分子材料を用いることができる。ラミネートフィルムは、熱融着によりシールを行って外装部材の形状に成形することができる。
【００７４】
金属製容器は、アルミニウム又はアルミニウム合金等から作られる。アルミニウム合金は、マグネシウム、亜鉛及びケイ素よりなる群から選ばれる少なくとも１種類の元素等を含むことが好ましい。合金中に鉄、銅、ニッケル、クロム等の遷移金属が含まれる場合、その量は１００ｐｐｍ以下にすることが好ましい。
【００７５】
６）負極端子
負極端子は、アルミニウム、又は、Ｍｇ、Ｔｉ、Ｚｎ、Ｍｎ、Ｆｅ、Ｃｕ及びＳｉよりなる群から選択される少なくとも１種類の元素を含有するアルミニウム合金から形成することができる。負極集電体との接触抵抗を低減するために、負極端子は負極集電体と同様の材料から形成されることが好ましい。
【００７６】
７）正極端子
正極端子は、アルミニウム、又は、Ｍｇ、Ｔｉ、Ｚｎ、Ｎｉ、Ｃｒ、Ｍｎ、Ｆｅ、Ｃｕ及びＳｉよりなる群から選択される少なくとも１種類の元素を含有するアルミニウム合金から形成されることが好ましい。正極集電体との接触抵抗を低減するために、正極端子は正極集電体と同様の材料から形成されることが好ましい。
【００７７】
実施形態の非水電解質電池の一例を図１に示す。図１に示す電池は、密閉型の角型非水電解質電池である。非水電解質電池は、外装缶１と、蓋２と、正極外部端子３と、負極外部端子４と、電極群５とを備える。外装缶１と蓋２とから外装部材が構成されている。
【００７８】
外装缶１は、有底角筒形状をなし、例えば、アルミニウム、アルミニウム合金、鉄あるいはステンレスなどの金属から形成される。
【００７９】
図２に示すように、偏平型の電極群５は、正極６と負極７がその間にセパレータ８を介して偏平形状に捲回されたものである。正極６は、例えば金属箔からなる帯状の正極集電体と、正極集電体の長辺に平行な一端部からなる正極集電タブ６ａと、少なくとも正極集電タブ６ａの部分を除いて正極集電体に形成された正極材料層（正極活物質含有層）６ｂとを含む。一方、負極７は、例えば金属箔からなる帯状の負極集電体と、負極集電体の長辺に平行な一端部からなる負極集電タブ７ａと、少なくとも負極集電タブ７ａの部分を除いて負極集電体に形成された負極材料層（負極活物質含有層）７ｂとを含む。
【００８０】
このような正極６、セパレータ８及び負極７は、正極集電タブ６ａが電極群の捲回軸方向にセパレータ８から突出し、かつ負極集電タブ７ａがこれとは反対方向にセパレータ８から突出するよう、正極６及び負極７の位置をずらして捲回されている。このような捲回により、電極群５は、図２に示すように、一方の端面から渦巻状に捲回された正極集電タブ６ａが突出し、かつ他方の端面から渦巻状に捲回された負極集電タブ７ａが突出している。電解液（図示しない）は、電極群５に含浸されている。
【００８１】
図１に示すように、正極集電タブ６ａ及び負極集電タブ７ａは、それぞれ、電極群の捲回中心付近を境にして二つの束に分けられている。導電性の挟持部材９は、略コの字状をした第１，第２の挟持部９ａ，９ｂと、第１の挟持部９ａと第２の挟持部９ｂとを電気的に接続する連結部９ｃとを有する。正負極集電タブ６ａ，７ａは、それぞれ、一方の束が第１の挟持部９ａによって挟持され、かつ他方の束が第２の挟持部９ｂによって挟持される。
【００８２】
正極リード１０は、略長方形状の支持板１０ａと、支持板１０ａに開口された貫通孔１０ｂと、支持板１０ａから二股に分岐し、下方に延出した短冊状の集電部１０ｃ、１０ｄとを有する。一方、負極リード１１は、略長方形状の支持板１１ａと、支持板１１ａに開口された貫通孔１１ｂと、支持板１１ａから二股に分岐し、下方に延出した短冊状の集電部１１ｃ、１１ｄとを有する。
【００８３】
正極リード１０は、集電部１０ｃ、１０ｄの間に挟持部材９を挟む。集電部１０ｃは、挟持部材９の第１の挟持部９ａに配置されている。集電部１０ｄは、第２の挟持部９ｂに配置されている。集電部１０ｃ、１０ｄと、第１，第２の挟持部９ａ，９ｂと、正極集電タブ６ａとは、例えば超音波溶接によって接合される。これにより、電極群５の正極６と正極リード１０が正極集電タブ６ａを介して電気的に接続される。
【００８４】
負極リード１１は、集電部１１ｃ、１１ｄの間に挟持部材９を挟んでいる。集電部１１ｃは、挟持部材９の第１の挟持部９ａに配置されている。一方、集電部１１ｄは、第２の挟持部９ｂに配置される。集電部１１ｃ、１１ｄと、第１，第２の挟持部９ａ，９ｂと、負極集電タブ７ａとは、例えば超音波溶接によって接合される。これにより、電極群５の負極７と負極リード１１が負極集電タブ７ａを介して電気的に接続される。
【００８５】
正負極リード１０，１１および挟持部材９の材質は、特に指定しないが、正負極外部端子３，４と同じ材質にすることが望ましい。正極外部端子３には、例えば、アルミニウムあるいはアルミニウム合金が使用され、負極外部端子４には、例えば、アルミニウム、アルミニウム合金、銅、ニッケル、ニッケルメッキされた鉄などが使用される。例えば、外部端子の材質がアルミニウム又はアルミニウム合金の場合は、リードの材質をアルミニウム、アルミニウム合金にすることが好ましい。また、外部端子が銅の場合は、リードの材質を銅などにすることが望ましい。
【００８６】
矩形板状の蓋２は、外装缶１の開口部に例えばレーザでシーム溶接される。蓋２は、例えば、アルミニウム、アルミニウム合金、鉄あるいはステンレスなどの金属から形成される。蓋２と外装缶１は、同じ種類の金属から形成されることが望ましい。正極外部端子３は、正極リード１０の支持板１０ａと電気的に接続され、負極外部端子４は、負極リード１１の支持板１１ａと電気的に接続されている。絶縁ガスケット１２は、正負極外部端子３，４と蓋２との間に配置され、正負極外部端子３，４と蓋２とを電気的に絶縁している。絶縁ガスケット１２は、樹脂成形品であることが望ましい。
【００８７】
以上説明した第1の実施形態の非水電解質電池によれば、ＬｉxＮｉ1-a-bＣｏaＭｎbＭcＯ2を含む正極と、細孔体積が０．９〜３ｃｍ3／ｇの範囲内で、透気度が２〜１５ｓｅｃ／１００ｍｌの範囲内で、かつポリエステルを含むセパレータとを備えるため、充放電サイクル性能を向上することができる。
（第２の実施形態）
第２の実施形態によれば、非水電解質電池を含む電池パックが提供される。非水電解質電池には、第１の実施形態に係る非水電解質電池が使用される。電池パックに含まれる非水電解質電池（単電池）の数は、１個または複数にすることができる。複数の単電池を備える場合、各単電池は電気的に直列もしくは並列に接続されている。
【００８８】
このような電池パックを図３を参照して詳細に説明する。複数の単電池２１は、互いに電気的に直列に接続され、組電池２２を構成している。正極側リード２３は、組電池２２の正極端子に接続され、その先端は正極側コネクタ２４に挿入されて電気的に接続されている。負極側リード２５は、組電池２２の負極端子に接続され、その先端は負極側コネクタ２６に挿入されて電気的に接続されている。これらのコネクタ２４，２６は、配線２７，２８を通して保護回路２９に接続されている。
【００８９】
サーミスタ３０は、単電池２１の温度を検出し、その検出信号は保護回路２９に送信される。保護回路２９は、所定の条件で保護回路２９と外部機器への通電用端子３１との間のプラス側配線３２ａおよびマイナス側配線３２ｂを遮断できる。所定の条件とは、例えばサーミスタ３０の検出温度が所定温度以上になったときである。また、所定の条件とは単電池２１の過充電、過放電、過電流等を検出したときである。この過充電等の検出は、個々の単電池２１もしくは単電池２１全体について行われる。個々の単電池２１を検出する場合、電池電圧を検出してもよいし、正極電位もしくは負極電位を検出してもよい。後者の場合、個々の単電池２１中に参照極として用いるリチウム電極が挿入される。図３の場合、単電池２１それぞれに電圧検出のための配線３３を接続し、これら配線３３を通して検出信号が保護回路２９に送信される。
【００９０】
図３では単電池２１を直列接続した形態を示したが、電池容量を増大させるためには並列に接続してもよい。組み上がった電池パックを直列、並列に接続することもできる。
【００９１】
また、電池パックの態様は用途により適宜変更される。電池パックの用途としては、大電流特性でのサイクル特性が望まれるものが好ましい。具体的には、デジタルカメラの電源用や、二輪乃至四輪のハイブリッド電気自動車、二輪乃至四輪の電気自動車、アシスト自転車等の車載用が挙げられる。特に、車載用が好適である。
【００９２】
以上詳述した第２の実施形態の電池パックによれば、第1の実施形態の非水電解質電池を含むため、充放電サイクル性能に優れた電池パックを提供することができる。
【００９３】
［実施例］
以下に実施例を説明するが、本発明の主旨を超えない限り、本発明は以下に記載される実施例に限定されるものではない。
（実施例Ａ１）
＜正極の作製＞
正極活物質として、ＬｉＮｉ0.5Ｃｏ0.2Ｍｎ0.3Ｏ2を準備した。また、導電剤として、グラファイト及びアセチレンブラックを準備した。そして、結着剤としてポリフッ化ビニリデン（ＰＶｄＦ）を準備した。次に、正極活物質、グラファイト、アセチレンブラック及びＰＶｄＦを混合して混合物を得た。この際、グラファイトは、作製する正極全体に対して２．５重量％の割合になるように添加した。アセチレンブラックは、作製する正極全体に対して２．５重量％の割合になるように添加した。ＰＶｄＦは、作製する正極全体に対して５重量％となるように添加した。次に、得られた混合物をｎ−メチルピロリドン（ＮＭＰ）溶媒中に分散して、スラリーを調製した。得られたスラリーを、厚さ１５μｍのアルミニウム箔に単位面積当たりの塗布量が８０ｇ／ｍ2になるように塗布し、乾燥させた。次いで、乾燥させた塗膜をプレスした。かくして、正極材料層の目付量が８０ｇ／ｍ2で、密度が３ｇ／ｃｍ3である正極を作製した。
【００９４】
＜負極の作製＞
負極活物質として、スピネル型リチウムチタン複合酸化物Ｌｉ4Ｔｉ5Ｏ12を準備した。また、導電剤としてグラファイトを準備した。そして、結着剤としてＰＶｄＦを準備した。次に、負極活物質、グラファイト、及びＰＶｄＦを混合して混合物を得た。この際、グラファイトは、作製する負極全体に対して３重量％になるように添加した。ＰＶｄＦは、作製する負極全体に対して２重量％となるように添加した。次に、得られた混合物を、Ｎ−メチルピロリドン（ＮＭＰ）溶液中で混合することによりスラリーを調製した。得られたスラリーを、厚さ１５μｍのアルミニウム箔からなる集電体に単位面積当たりの塗布量が１２０ｇ／ｍ2になるように塗布し、乾燥させた。次いで、乾燥させた塗膜をプレスして、集電体上に負極材料層を形成した。かくして、負極材料層の目付量が１２０ｇ／ｍ2で、密度が２．１ｇ／ｃｍ3である帯状の負極を作製した。
【００９５】
＜非水電解質の調製＞
３３体積％のエチレンカーボネート（ＥＣ）及び６７体積％のジエチルカーボネート（ＤＥＣ）からなる非水溶媒中に、１ＭのＬｉＰＦ6を混合して溶解させて、非水電解質として非水電解液を調製した。
【００９６】
＜電池の組み立て＞
厚さが２０μｍのポリエステルの不織布からなるセパレータを用意した。このセパレータの水銀圧入法による細孔径分布測定における細孔体積を前述の方法で求めたところ、１．５ｃｍ3／ｇであり、ガーレー法による透気度（ＪＩＳ−Ｐ−８１１７）は８ｓｅｃ／１００ｍｌであった。
【００９７】
このセパレータに、先に調製した非水電解質を含浸させた。次いで、このセパレータで先に作製した正極を覆い、次に、先に作製した負極をセパレータを介して正極と対向するように重ねて積層体を得た。この積層体を、渦巻状に捲回し、渦巻状の電極群を作製した。この電極群をプレスに供して、扁平状に成形した。
【００９８】
この扁平状電極群を、厚さ０．３ｍｍのアルミニウムからなる有底矩形筒形状の缶に挿入して、蓋体で封止した。このようにして、厚さ５ｍｍ、幅３０ｍｍ、高さ２５ｍｍ、重量１００ｇの扁平型非水電解質二次電池を作製した。
【００９９】
（実施例Ａ２〜Ａ１２、Ｂ１〜Ｂ９、比較例Ａ１〜４、Ｂ１〜Ｂ９）
セパレータの材質、厚さ、水銀圧入法による細孔径分布測定における細孔体積、ガーレー法による透気度、電解液組成、電池中の水分吸着剤の有無、正極の構成を表１〜表４に示すものを用いた以外が実施例Ａ１と同様の二次電池を作製した。
【０１００】
（実施例Ｂ１０〜Ｂ１７、比較例Ｂ１０〜Ｂ１７）
セパレータの材質、厚さ、水銀圧入法による細孔径分布測定における細孔体積、ガーレー法による透気度、電解液組成、電池中の水分吸着剤の有無、正極の構成及び負極の構成を表５〜表８に示すものを用いた以外が実施例Ａ１と同様の二次電池を作製した。
【０１０１】
なお、実施例Ａ−７〜Ａ−９の水分吸着剤は、以下の方法によりセル内に配置した。水分吸着剤であるモレキュラーシーブ、シリカゲル、アルミナの粉末を２００℃で真空乾燥を行い水分を除去した。この水分を除去した水分吸着剤を露点管理（露点マイナス６０℃未満に管理）されたグローブボックス中で電解液に対して２ｗｔ％添加し、この水分吸着剤混合電解液をセルに注液することで水分吸着剤をセル内に配置した。
【０１０２】
得られた二次電池を放電深度（ＤＯＤ：Ｄｅｐｔｈ  ｏｆ  Ｄｉｓｃｈａｒｇｅ）５０％の状態とし２５℃環境で抵抗測定を行った後に７０℃環境で３０日間放置し、次いで、２５℃環境で抵抗測定を行いその抵抗上昇率を測定した。測定結果を表２及び表４に示す。
【０１０３】
実施例Ａ−１及び比較例Ａ−１の細孔径分布を図４に示す。図４において、横軸は細孔径（μｍ）、縦軸は細孔体積（ｃｍ3／ｇ）を示す。
【０１０４】
図４から明らかなように、実施例Ａ−１の電池で用いるセパレータは、細孔径１μｍ以下の細孔の体積が、比較例Ａ−１に比して多いものであった。
【０１０５】
【表１】
2018049828.tif 000003
【０１０６】
【表２】
2018049828.tif 000004
【０１０７】
【表３】
2018049828.tif 000005
【０１０８】
【表４】
2018049828.tif 000006
【０１０９】
【表５】
2018049828.tif 000007
【０１１０】
【表６】
2018049828.tif 000008
【０１１１】
【表７】
2018049828.tif 000009
【０１１２】
【表８】
2018049828.tif 000010
【０１１３】
実施例Ａ−１〜Ａ−３及び比較例Ａ−１、Ａ−２の比較により、透気度を２ｓｅｃ／１００ｍｌ以上１５ｓｅｃ／１００ｍｌ以下の範囲内の一定値とした場合、細孔体積が０．９ｃｍ3／ｇ以上３ｃｍ3／ｇ以下の実施例Ａ−１〜Ａ−３によると、細孔体積が０．９ｃｍ3／ｇ未満の比較例Ａ−１に比して高温貯蔵後の抵抗上昇率が小さくなることがわかった。また、細孔体積が３ｃｍ3／ｇを超える比較例Ａ−２は、高温貯蔵により内部短絡を生じた。
【０１１４】
また、実施例Ａ−１，Ａ−４〜Ａ−５及び比較例Ａ−３、Ａ−４の比較により、細孔体積を０．９ｃｍ3／ｇ以上３ｃｍ3／ｇ以下の範囲内の一定値とした場合、透気度が２ｓｅｃ／１００ｍｌ以上１５ｓｅｃ／１００ｍｌ以下の実施例Ａ−１，Ａ−４〜Ａ−５によると、透気度が１５ｓｅｃ／１００ｍｌを超える比較例Ａ−４に比して高温貯蔵後の抵抗上昇率が小さくなることがわかった。また、透気度が２ｓｅｃ／１００ｍｌ未満の比較例Ａ−３は、高温貯蔵により内部短絡を生じた。
【０１１５】
実施例Ａ−６〜Ａ−１２及びＢ−１〜Ｂ−９の結果から、非水電解質にトリメチルフォスフェートを含有させるか、水分吸着剤を用いると、高温貯蔵後の抵抗上昇率をさらに小さくすることができることがわかった。また、ポリエステル以外の材料を含むセパレータを用いたり、正極活物質の組成を異ならせた場合にも、高温貯蔵後の抵抗上昇率を抑えられることがわかった。
【０１１６】
比較例Ｂ−１〜Ｂ−９の結果から、細孔体積が０．９ｃｍ3／ｇ以上３ｃｍ3／ｇ以下の範囲から外れている場合、透気度が２ｓｅｃ／１００ｍｌ以上１５ｓｅｃ／１００ｍｌ以下の範囲内であっても、高温貯蔵後の抵抗上昇率が大きくなることがわかった。
【０１１７】
正極活物質の組成を異ならせた場合に、高温貯蔵後の抵抗上昇率を抑えられることは、実施例Ｂ−１０〜Ｂ−１４の結果からもわかる。また、Ｂ−１５〜Ｂ−１７の結果から、負極活物質を異ならせた場合に、高温貯蔵後の抵抗上昇率を抑えられることが確認された。
【０１１８】
実施例Ｂ−１０〜Ｂ−１７と比較例Ｂ−１０〜Ｂ−１７とを比較することにより、細孔体積が０．９ｃｍ3／ｇ以上３ｃｍ3／ｇ以下の範囲から外れている比較例Ｂ−１０〜Ｂ−１７は、透気度が２ｓｅｃ／１００ｍｌ以上１５ｓｅｃ／１００ｍｌ以下の範囲内であっても、高温貯蔵後の抵抗上昇率が実施例Ｂ−１０〜Ｂ−１７よりも大きくなることが確認された。
【０１１９】
以上説明した少なくとも一つの実施形態及び実施例の非水電解質電池によれば、ＬｉxＮｉ1-a-bＣｏaＭｎbＭcＯ2を含む正極と、細孔体積が０．９ｃｍ3／ｇ以上３ｃｍ3／ｇ以下の範囲内で、透気度が２ｓｅｃ／１００ｍｌ以上１５ｓｅｃ／１００ｍｌ以下の範囲内で、かつポリエステルを含むセパレータとを用いるため、高温貯蔵後の抵抗上昇を抑えることができ、高温環境下においても長寿命を得ることができる。
【０１２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、原出願の当初の特許請求の範囲に記載された発明を付記する。  
［１］  ＬｉxＮｉ1-a-bＣｏaＭｎbＭcＯ2（０．９＜ｘ≦１．２５、０＜ａ≦０．４、０≦ｂ≦０．４５、０≦ｃ≦０．１、ＭはＭｇ,Ａｌ,Ｓｉ,Ｔｉ,Ｚｎ,Ｚｒ,Ｃａ及びＳｎよりなる群から選ばれる少なくとも1種の元素をあらわす）を含む正極活物質を含有する正極と、
負極と、
前記正極と前記負極の間に配置され、水銀圧入法による細孔径分布における細孔体積が０．９ｃｍ3／ｇ以上３ｃｍ3／ｇ以下の範囲内で、ガーレー法による透気度（ＪＩＳ−Ｐ−８１１７）が２ｓｅｃ／１００ｍｌ以上１５ｓｅｃ／１００ｍｌ以下の範囲内で、かつポリエステルを含むセパレータと、
非水電解質と
を含む、非水電解質電池。
［２］  前記セパレータは、セルロース、ポリオレフィン、ポリアミド、ポリイミド及びポリビニルアルコールよりなる群から選ばれる少なくとも１種類のポリマーを含む、［１］に記載の非水電解質電池。
［３］  前記セパレータの厚さが３μｍ以上２５μｍ以下の範囲内である、［２］に記載の非水電解質電池。
［４］  モレキュラーシーブ、シリカゲル及びアルミナよりなる群から選ばれる少なくとも一種類の水分吸着剤をさらに含む、［２］に記載の非水電解質電池。
［５］  前記非水電解質は水分捕捉剤を含む、［２］に記載の非水電解質電池。
［６］  前記負極は、スピネル型のチタン含有酸化物、アナターゼ型のチタン含有酸化物、ルチル型のチタン含有酸化物及びブロンズ型のチタン含有酸化物よりなる群から選ばれる少なくとも一種類の負極活物質を含む、［２］に記載の非水電解質電池。
［７］  前記負極は、スピネル型のチタン含有酸化物、アナターゼ型のチタン含有酸化物、ルチル型のチタン含有酸化物、ブロンズ型のチタン含有酸化物、斜方晶型チタン含有酸化物及び単斜晶型ニオブチタン含有酸化物よりなる群から選ばれる少なくとも一種類の負極活物質を含む、［２］に記載の非水電解質電池。
［８］  ［１］〜［７］のいずれかに記載の非水電解質電池を含む電池パック。
【符号の説明】
【０１２１】
１…外装缶、２…蓋、３…正極外部端子、４…負極外部端子、５…電極群、６…正極、６ａ…正極集電タブ、６ｂ…正極材料層、７…負極、７ａ…負極集電タブ、７ｂ…負極材料層、８…セパレータ、９…挟持部材、１０…正極リード、１１…負極リード、１２…絶縁ガスケット、２１…単電池、２２…組電池、２９…保護回路、３０…サーミスタ。
【図１】
2018049828.tif 000011
【図２】
2018049828.tif 000012
【図３】
2018049828.tif 000013
【図４】
2018049828.tif 000014